(7) JP 2017-66265 A 2017.4.6 静電印加キャスト法を⽤いて表⾯温度１０〜６０℃の鏡⾯キャスティングドラムに巻き付 けて、冷却固化せしめて未延伸フィルムを得る。この⼯程でのポリエステル樹脂の加⽔分 解を抑制し、固有粘度（ＩＶ）の低下や末端カルボキシル基量の増加を防⽌するために、 押出機に供給されるポリエステル樹脂の⽔分率をできる限り少なくする事が好ましい。ま た、押出機から樹脂が押し出されてから、キャスティングドラムに着地するまでの時間は 短い程良く、⽬安としては１０分以下、より好ましくは５分以下、特には３分以下とする ことが好ましい。  この未延伸フィルムを７０〜１００℃に加熱されたロールにて予熱した後に、ラジエー ションヒーター等を⽤いて温度９０〜１２０℃に加熱しながら⻑⼿⽅向に３．０〜４．０ 倍延伸して⼀軸配向フィルムを得る。さらに、フィルムの両端をクリップにて固定しなが らオーブンへ導き７０〜１５０℃の温度で加熱を⾏い、引き続き連続的に７０〜１５０℃ の加熱ゾーンで幅0⽅向に３．５〜４．５倍延伸し、続いて２１０〜２２０℃の加熱ゾー ンで５〜６０秒間熱処理を施し、１００〜２００℃の冷却ゾーンを経て結晶配向の完了し た⼆軸配向ポリエステルフィルムを得る。なお、上記熱処理中に必要に応じて３〜１２％ の弛緩処理を施してもよい。なお、幅⽅向の延伸⼯程においては、幅⽅向延伸⼯程の中間 点での延伸量が幅⽅向延伸⼯程終了時の延伸量の６０〜８０％とする事、および幅⽅向延 伸⼯程と熱処理⼯程の間に、フィルムを加熱する⼿段を有さず、⻑⼿⽅向・幅⽅向共にフ ィルムの⼨法を変えない状態で幅⽅向両端を保持しながら搬送する中間⼯程を有し、中間 ⼯程通過時間（秒）あたりの温度変化量（℃）が５０℃／秒以下とすることが、ボーイン グによる配向軸の歪みを抑制でき好ましい。  なお、⼆軸延伸は同時⼆軸延伸を⽤いる事も可能である。また⻑⼿⽅向、幅⽅向延伸後 、熱処理⼯程前に、⻑⼿⽅向・幅⽅向の両⽅向、あるいはいずれか⽚⽅の⽅向に再延伸し てもよい。得られた⼆軸配向積層ポリエステルフィルムの端部をカットした後に巻き取り 中間製品とし、その後スリッターを⽤いて所望の幅にカット後、円筒状のコアに巻き付け 所望の⻑さのポリエステルフィルムロールを得ることができる。なお、巻き取り時に巻姿 改善のためにフィルム両端部にエンボス処理を施しても良い。  このようにして得られた本発明のポリエステルフィルムは、⾮常に⾼い耐加⽔分解性と コート密着性を有しながら、かつ⽣産性も良好なすぐれたフィルムであり、特にモーター ⽤絶縁紙や太陽電池ハバックシートフィルムとして好適である。  以下、実施例により本発明の構成、効果をさらに具体的に説明する。なお、本発明は下 記実施例に限定されるものではない。各実施例の記述に先⽴ち、各種物性の測定⽅法を記 載する。 ［物性の測定法］ 【実施例】 （１）結晶サイズ(χC) （２）耐加⽔分解性評価（伸度保持率） ４０００ｍｍ以上フィルムロールの１８７５〜２１２５ｍｍを中央部、端から２５０ｍｍ 以内を端部として、中央部と端部それぞれからフィルムを切り出し、パナリティカル社製 回折式Ｘ線装置Ｘ Ｐｅｔ ＰＲＯで電圧３５ＫＶ、電流１５ｍＡで測定した。  ４０００ｍｍ以上フィルムロールの１８７５〜２１２５ｍｍを中央部、端から２５０ｍ ｍ以内を端部として、中央部と端部それぞれからフィルムを切り出し、各⽅向それぞれ幅 １０ｍｍ、⻑さ２５０ｍｍの短冊状に切り出した伸度測定⽤試料を準備した。切り出した 試料を⾼度加速寿命試験装置ＥＨＳ−２２１（エスペック社製）にて、１２５℃、相対湿 度１００％の環境下、６０時間処理を実施した。上記処理前および処理後のフィルムの伸 度をテンシロンにて、原⻑（チャック間距離）１００ｍｍ、引っ張り速度２００ｍｍ／分 の条件にて測定した。なお、伸度についてはそれぞれＮ＝５で測定した平均値とした。得 【００２７】 【００２６】 【００２５】 【００２４】